(57)【要約】【課題】  従来の赤色カラーフィルタ製造工程で発生する問題を解消すること、すなわち、加熱により生じる結晶性異物を抑制した着色樹脂組成物を提供することを課題とする。【解決手段】  赤色有機顔料、樹脂および溶剤を含む着色樹脂組成物において、顔料１重量部に対し、溶剤４０００重量部を混合、濾過して得られる希薄溶液の吸光度を測定（日立製作所社製Ｕ−３３００形分光光度計）した時、溶剤としてプロピレングリコールモノメチルエーテルアセテートを用いた場合の吸光度を１．０として、吸光度が０．９５以下になるような溶剤を含むことを特徴とする着色樹脂組成物。このとき、溶剤は単独でも混合系でもよい。【選択図】なし【特許請求の範囲】
【請求項１】
赤色有機顔料、樹脂および溶剤を含む着色樹脂組成物において、顔料１重量部に対し、溶剤４０００重量部を混合、濾過して得られる希薄溶液の吸光度を測定（日立製作所社製Ｕ−３３００形分光光度計）した時、溶剤としてプロピレングリコールモノメチルエーテルアセテートを用いた場合の吸光度を１．０として、吸光度が０．９５以下になるような溶剤を含むことを特徴とする着色樹脂組成物。このとき、溶剤は単独でも混合系でもよい。
【請求項２】
前記着色樹脂組成物を用いて、５４０ｎｍにおける分光透過率が１％になるように塗膜を形成したとき、該塗膜の４０５ｎｍにおける分光透過率が１３％以上かつ６１５ｎｍにおける分光透過率が８０％以上となる分光特性を有することを特徴とする請求項１に記載の着色樹脂組成物。
【請求項３】
赤色有機顔料が、Ｃ．Ｉ．Ｐｉｇｍｅｎｔ  Ｒｅｄ  ２５４であることを特徴とする請求項１または２記載の着色樹脂組成物。
【請求項４】
さらに、少なくとも１つ以上のＣ．Ｉ．Ｐｉｇｍｅｎｔ  Ｒｅｄ  ２５４以外の色素を含むことを特徴とする、請求項１〜３いずれか記載の着色樹脂組成物。
【請求項５】
プロピレングリコールモノエチルエーテルアセテートを含む溶剤が少なくとも１種類以上用いられていることを特徴とする請求項１〜４いずれか記載の着色樹脂組成物。
【請求項６】
ジエチレングリコールジエチルエーテルを含む溶剤が少なくとも１種類以上用いられていることを特徴とする請求項１〜５いずれか記載の着色樹脂組成物。
【請求項７】
酢酸イソアミルを含む溶剤が少なくとも１種類以上用いられていることを特徴とする請求項１〜６いずれかに記載の着色樹脂組成物。
【請求項８】
基板上に赤色、緑色、青色画素を有するカラーフィルタにおいて、該赤色画素が請求項１〜７いずれかに記載の着色樹脂組成物を含むことを特徴とするカラーフィルタ。
【発明の詳細な説明】
【技術分野】
【０００１】
本発明は、カラー液晶表示装置、カラー撮像管素子等に用いられるカラーフィルタの製造に使用される着色樹脂組成物およびこれを用いて形成されるカラーフィルタに関する。
【背景技術】
【０００２】
近年、テレビモニタ用途で液晶表示装置が応用されており、そのカラー化の要請に対応するために、カラーフィルタが用いられている。カラーフィルタは、ガラス等の透明な基板の表面に２種以上の異なる色相の微細な帯（ストライプ）状のフィルタセグメントを平行または交差して配置したもの、あるいは微細なフィルタセグメントを縦横一定の配列で配置したものからなっている。フィルタセグメントは、数ミクロン〜 数１００ミクロンと微細であり、しかも色相毎に所定の配列で整然と配置されている。
【０００３】
カラー液晶表示装置に用いられているカラーフィルタの上には、一般に液晶を駆動させるための透明電極が蒸着あるいはスパッタリングにより形成され、さらにその上に液晶を一定方向に配向させるための配向膜が形成されている。これらの透明電極および配向膜の性能を充分に得るには、その形成工程を一般に２００℃以上、好ましくは２３０℃以上の高温で行う必要がある。
【０００４】
このため、現在、カラーフィルタの製造に用いられるカラーフィルタ用着色組成物の製造方法としては、耐光性、耐熱性に優れる顔料を着色材とする顔料分散法と呼ばれる方法が主流となっている。顔料分散法の場合、感光性樹脂組成物中に顔料を分散した感光性着色組成物をガラス等の透明基板に塗布し、６０℃〜１００℃の乾燥（プリベーク）により溶剤を除去した後、一つのフィルタ色のパターン露光を行い、次いで未露光部を現像工程で除去して１色目のパターンを形成、２００℃〜２８０℃の熱処理（ポストベーク）を加えた後、同様の操作を全フィルタ色について順次繰り返すことによりカラーフィルタを製造することができる。
【０００５】
カラーフィルタの製造に使用される主な顔料としては、赤色の場合、Ｃ．Ｉ．ＰＲ２５４に始まるジケトピロロピロール系顔料が好適に用いられる。しかし、一方で、このＰＲ２５４を用いた赤色フィルタは、製造工程におけるポストベークの工程で、結晶性異物が発生してしまうという問題を抱えている。上記問題を解決するために、これまで、着色樹脂組成物において用いられている高分子分散剤や顔料誘導体からのアプローチがなされてきたが、完全に結晶性異物を抑制する策はなく、未だ、他方面からの改善の余地がある。
【発明の開示】
【発明が解決しようとする課題】
【０００６】
本発明の目的は、従来の赤色カラーフィルタ製造工程で発生する問題を解消し、すなわち、加熱により生じる結晶性異物を抑制した着色樹脂組成物を提供することである。
【課題を解決するための手段】
【０００７】
上記課題を解決するために、本発明は、樹脂および赤色色素を含む着色樹脂組成物において用いられている溶剤の種類を種々変更し、上記結晶性異物の生成頻度を調べた結果、溶剤の種類によって結晶状異物の発生が抑えられることを見出し、本発明をなした。すなわち、本発明は、赤色有機顔料、樹脂および溶剤を含む着色樹脂組成物において、顔料１重量部に対し、溶剤４０００重量部を混合、濾過して得られる希薄溶液の吸光度を測定（日立製作所社製Ｕ−３３００形分光光度計）した時、溶剤としてプロピレングリコールモノメチルエーテルアセテートを用いた場合の吸光度を１．０として、吸光度が０．９５以下になるような溶剤を含むことを特徴とする。
また本発明は、前記着色樹脂組成物を用いて、５４０ｎｍにおける分光透過率が１％になるように塗膜を形成したとき、該塗膜の４０５ｎｍにおける分光透過率が１３％以上かつ６１５ｎｍにおける分光透過率が８０％以上となる分光特性を有することを特徴とする着色樹脂組成物に関する。
【０００８】
また本発明は、赤色有機顔料が、Ｃ．Ｉ．Ｐｉｇｍｅｎｔ  Ｒｅｄ  ２５４であることを特徴とする上記着色樹脂組成物に関する。
さらに、本発明は、少なくとも１つ以上のＣ．Ｉ．Ｐｉｇｍｅｎｔ  Ｒｅｄ  ２５４以外の色素を含むことを特徴とする上記着色組成物に関する。
さらに本発明は、プロピレングリコールモノエチルエーテルアセテートを含む溶剤が少なくとも１種類以上用いられていることを特徴とする上記着色樹脂組成物に関する。
さらに本発明は、ジエチレングリコールジエチルエーテルを含む溶剤が少なくとも１種類以上用いられていることを特徴とする上記着色樹脂組成物に関する。
【０００９】
加えて本発明は、酢酸イソアミルを含む溶剤が少なくとも１種類以上用いられていることを特徴とする上記着色樹脂組成物に関する。
加えて本発明は、基板上に赤色、緑色、青色画素を有するカラーフィルタにおいて、該赤色画素が上記着色樹脂組成物を含むことを特徴とするカラーフィルタに関する。
【発明の効果】
【００１０】
本発明の赤色着色樹脂組成物を用いたカラーフィルタにおいて、添加剤を混入することもなく、また、他種着色剤を添加した場合のような色ズレも起こすことなく、容易に、製造工程中に発生する結晶性異物を抑制することが可能となる。
【発明を実施するための最良の形態】
【００１１】
まず、本発明の赤色着色樹脂組成物について説明する。本発明の赤色着色組成物は、赤色有機顔料と、樹脂と、溶剤とを含む。
【００１２】
本発明の赤色着色樹脂組成物に用いられる赤色顔料としては、Ｃ．Ｉ．Ｐｉｇｍｅｎｔ  Ｒｅｄ  ７、９、１４、４１、４８：１、４８：２、４８：３、４８：４、８１：１、８１：２、８１：３、１２２、１２３、１４６、１４９、１６８、１７７、１７８、１７９、１８４、１８５、１８７、１９２、２００、２０２、２０８、２１０、２１６、２２０、２２３、２２４、２２６、２４０、２５４、２５５、２６４、２７０、２７２、２７９等を１種単独で用いてもよいし、２種以上を併用してもよい。
【００１３】
本発明の赤色着色樹脂組成物を構成する樹脂としては、赤色着色樹脂組成物が目的の物性を満たすことができる樹脂を使用することができる。また、赤色着色樹脂組成物の用途に応じて用いられる各種の樹脂そのもの、あるいはそれら各種の樹脂、溶剤およびその他の添加剤との相溶性を有し、得られる製品の物性を損なわないものも用いることができる。さらに、後述する溶剤に溶解する樹脂を用いることができる。樹脂としては、樹脂の酸価が０以上３００以下（サンプル１ｇ中に含まれる酸を中和するに必要な水酸化カリウムのｍｇ数）であることが好ましい。さらに好ましくは５以上２００以下である。
【００１４】
樹脂の具体的な例としては、ブチラール樹脂、スチレン−マレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、フェノール樹脂、ポリエステル樹脂、アクリル系樹脂、アルキッド樹脂、スチレン樹脂、ポリアミド樹脂、ゴム系樹脂、環化ゴム、エポキシ樹脂、セルロース類、ポリブタジエン、ポリエチレン、ポリイミド樹脂、ベンゾグアナミン樹脂、メラミン樹脂、尿素樹脂、ロジン変性フェノール樹脂、ロジン変性マレイン酸樹脂、石油樹脂、ケトン樹脂、天然樹脂、ウレタン樹脂、アミノ樹脂、ニトロセルロース、セルロースアセテートブチレートなどがあげられ、任意に単独または２種類以上の樹脂成分を組み合わせて使用できる。好ましくはアクリル樹脂、ポリエステル樹脂が用いられる。
【００１５】
また、樹脂として樹脂型顔料分散剤を用いることもできる。樹脂型顔料分散剤は、顔料に吸着する性質を有する顔料親和性部位と、着色料担体と相溶性のある部位とを有し、顔料に吸着して顔料の着色料担体への分散を安定化する働きをするものである。樹脂型顔料分散剤として具体的には、ポリウレタン、ポリアクリレートなどのポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩などの油性分散剤； カルボキシル基を有するビニル系共重合体で、該ビニル共重合体には（メタ）アクリル酸、アクリル酸２量体、（メタ）アクリル酸のカプロラクトン付加物、モノ−（メタ）アクリロイロキシアルキルスクシネート、モノ−（メタ）アクリロイロキシアルキルフタレート、モノ−（メタ）アクリロイロキシアルキルマレイネート、モノ−（メタ）アクリロイロキシアルキルヘキサヒドロフタレート、モノ−（メタ） アクリロイロキシアルキルトリメリテート、モノ−（メタ）アクリロイロキシアルキルピロメリテート、およびジ−（メタ）アクリロイロキシアルキルピロメリテートの群から選択されるカルボキシル基含有単量体が構成成分として存在する共重合体、（メタ）アクリル酸−スチレン共重合体、（メタ）アクリル酸−（メタ）アクリル酸エステル共重合体、スチレン− マレイン酸共重合体、ポリビニルアルコール、ポリビニルピロリドンなどの水溶性樹脂や水溶性高分子化合物、ポリエステル系、変性ポリアクリレート系、エチレンオキサイド／プロピレンオキサイド付加化合物、燐酸エステル系等が用いられ、これらは単独でまたは２種以上を混合して用いることができる。また、これらの樹脂型顔料分散剤は溶剤に溶解して使用することも可能である。
【００１６】
樹脂は架橋反応性を有してもよく、架橋性の官能基を有する樹脂であってもよい。具体的には、イソシアネートを架橋剤として用いる場合は活性水素を有する官能基、すなわち、水酸基、カルボキシル基、アミノ基などを有する樹脂が挙げられる。また、エポキシを架橋剤として用いる場合は、カルボキシル基、アミノ基、チオール基などを有する樹脂が挙げられる。また、架橋可能な官能基としては水酸基、カルボキシル基、スルホン酸基、リン酸基、アルコキシル基等があげられる。
【００１７】
この他、架橋性の官能基としては、ラジカル架橋性を有するエチレン性不飽和二重結合が挙げられ、熱重合性の開始剤、紫外線硬化性の開始剤をそれぞれ用いて硬化させることが可能で、電子線を用いる場合は、樹脂単独で架橋することが可能となる。
【００１８】
紫外線架橋性を有する樹脂としては、ラジカル架橋性を有する樹脂の中で挙げた樹脂を使用することが可能であるが、より好ましくは重合架橋時の酸素阻害効果の抑制が比較的大きなものであるならば、本発明においてより好ましい。
【００１９】
有機顔料を含む着色樹脂組成物への樹脂の添加量は、有機顔料、溶剤との組み合わせによっても異なるが、有機顔料を含む着色樹脂組成物中の顔料分１００重量部に対し、樹脂を溶剤に溶解してなる樹脂溶液の樹脂分１０００重量部以下である。
【００２０】
本発明の赤色着色樹脂組成物には、前述の樹脂の他に、透明樹脂や、該組成物を紫外線照射により硬化するときには、光重合開始剤等が添加される。
【００２１】
透明樹脂は、可視光領域の４００〜７００ｎｍの全波長領域において透過率が好ましくは８０％ 以上、より好ましくは９５％以上の樹脂である。透明樹脂には、熱可塑性樹脂、熱硬化性樹脂、および感光性樹脂が含まれ、その前駆体には、活性エネルギー線照射により硬化して透明樹脂を生成するモノマーまたはオリゴマーが含まれ、これらを単独または２種類以上混合して用いることができる。
【００２２】
熱可塑性樹脂としては、例えば、ブチラール樹脂、スチレンーマレイン酸共重合体、塩素化ポリエチレン、塩素化ポリプロピレン、ポリ塩化ビニル、塩化ビニル− 酢酸ビニル共重合体、ポリ酢酸ビニル、ポリウレタン系樹脂、フェノール樹脂、ポリエステル樹脂、アクリル系樹脂、アルキッド樹脂、スチレン樹脂、ポリアミド樹脂、ゴム系樹脂、環化ゴム、セルロース類、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂等が挙げられる。
【００２３】
感光性樹脂としては、水酸基、カルボキシル基、アミノ基等の反応性の置換基を有する線状高分子に、イソシアネート基、アルデヒド基、エポキシ基等の反応性置換基を有する（メタ）アクリル化合物やケイヒ酸を反応させて、（メタ）アクリロイル基、スチリル基等の光架橋性基を該線状高分子に導入した樹脂が用いられる。また、スチレン−無水マレイン酸共重合体やα−オレフィン−無水マレイン酸共重合体等の酸無水物を含む線状高分子をヒドロキシアルキル（メタ）アクリレート等の水酸基を有する（メタ）アクリル化合物によりハーフエステル化したものも用いられる。
【００２４】
モノマーおよびオリゴマーとしては、メチル（メタ）アクリレート、エチル（メタ）アクリレート、２−ヒドロキシエチル（メタ）アクリレート、２−ヒドロキシプロピル（メタ） アクリレート、シクロヘキシル（メタ）アクリレート、β−カルボキシエチル（メタ）アクリレート、ポリエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１，６−ヘキサンジオールジグリシジルエーテルジ（メタ）アクリレート、ビスフェノールＡ ジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メラミン（メタ）アクリレート、エポキシ（メタ）アクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられ、これらを単独または２種類以上混合して用いることができる。
【００２５】
光重合開始剤としては、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−ベンジル−２−ジメチルアミノ−１−（４−モルフォリノフェニル）−ブタン−１−オン等のアセトフェノン系光重合開始剤、ベンゾイン、ベンゾインメチルエーテル、ベンゾインエチルエーテル、ベンゾインイソプロピルエーテル、ベンジルジメチルケタール等のベンゾイン系光重合開始剤、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド等のベンゾフェノン系光重合開始剤、チオキサンソン、２−クロルチオキサンソン、２−メチルチオキサンソン、イソプロピルチオキサンソン、２，４−ジイソプロピルチオキサンソン等のチオキサンソン系光重合開始剤、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジン等のトリアジン系光重合開始剤およびボレート系光重合開始剤、カルバゾール系光重合開始剤、イミダゾール系光重合開始剤等が用いられる。
【００２６】
上記光重合開始剤は、単独あるいは２種以上混合して用いるが、増感剤として、α−アシロキシムエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，４，４’−テトラ（ｔ−ブチルパーオキシカルボニル） ベンゾフェノン、４，４’−ジエチルアミノベンゾフェノン等の化合物を併用することもできる。
【００２７】
本発明の赤色着色樹脂組成物に用いられる溶剤としては、以下に記載する条件を満たすものとする。
【００２８】
赤色顔料１重量部と、溶剤４０００重量部を混合し、３０分間超音波処理を行った後、１．５μｍフィルタを用いて濾過し、赤色溶液を調整する。さらに調整した赤色溶液について、吸収スペクトル（日立製作所社製Ｕ−３３００形分光光度計、石英セル１０×１０×４５ｍｍ）を得る。このとき、プロピレングリコールモノメチルエーテルアセテートを用いた場合の最大吸光度を１．０として、０．９５以下となるような溶剤。特に、プロピレングリコールモノエチルエーテルアセテート、酢酸イソアミルが好ましい。溶剤は、単独で用いてもよいし、混合して用いてもよい。表１に、主な溶剤の吸収波長および吸光度を示す。吸光度は、５０１〜５０６ｎｍ、５３５ｎｍ〜５４１ｎｍのどちらかで比較する。これらは、どちらの波長域で判断してもよい。
【００２９】
【表１】
2012137535.tif 000002
【００３０】
また、本発明のカラーフィルタは、基板上に赤色、緑色、および青色画素を有するカラーフィルタにおいて、赤色画素が上記の着色樹脂組成物を用いて形成されたものであって、結晶性異物が抑制されたものであることを特徴とする。
【００３１】
本発明における実施例について説明するが、本発明は実施例に限定されるものではない。
まず、赤色着色組成物を作製するための樹脂溶液の製造例を下記に示す。
【００３２】
（樹脂溶液の調製）
セパラブル４口フラスコに温度計、冷却管、窒素ガス導入管、撹拌装置を取り付けた反応容器にシクロヘキサノン８００部を入れ、容器に窒素ガスを注入しながら１００℃に加熱して、同温度で滴下管よりスチレン６０．０部、メタクリル酸６０．０部、メチルメタクリレート６５．０部、ブチルメタクリレート６５．０部、アゾビスイソブチロニトリル１０．０部の混合物を１時間かけて滴下して重合反応を行った。
【００３３】
滴下後さらに１００℃で３時間反応させた後、アゾビスイソブチロニトリル２．０部をシクロヘキサノン５０部で溶解させたものを添加し、さらに１００℃で１時間反応を続けて、重量平均分子量が約４００００（ＧＰＣによる測定）の樹脂溶液を得た。
【００３４】
次に、赤色着色組成物の作製例を下記に示す。
（赤色着色組成物の作製）
以下に示す組成の混合物を、均一になるように攪拌混合した後、直径０．５ｍｍのジルコニアビーズを用いてビーズミルで３時間分散した後、１．５μｍのフィルタで濾過し、赤色着色樹脂組成物を作製した。
赤色顔料      ３０．５４重量部
樹脂          １５．２１重量部
溶剤          ６９．５２重量部
このとき、必要に応じて、色素誘導体を用いてもよい。
【００３５】
（実施例１）
赤色顔料Ｃ．Ｉ．Ｐｉｇｍｅｎｔ  Ｒｅｄ  ２５４顔料（チバスペシャルティケミカルズ社製「イルガフォーアレッドＢ−ＣＦ」）３０．５４重量部、樹脂１５．２１重量部、プロピレングリコールモノエチルエーテルアセテート６９．５２重量部を均一になるよう攪拌混合した後、直径０．５ｍｍのジルコニアビーズを用いて、ビーズミルで３時間分散し、１．５μｍのフィルタで濾過して作製した赤色着色樹脂組成物。
【００３６】
（実施例２）
プロピレングリコールモノエチルエーテルアセテートをジエチレングリコールジエチルエーテルに替えた以外は、実施例１と同様にして得た赤色着色樹脂組成物。
（実施例３）
プロピレングリコールモノエチルエーテルアセテートを酢酸イソアミルに替えた以外は、実施例１と同様にして得た赤色着色樹脂組成物。
【００３７】
（比較例１）
プロピレングリコールモノエチルエーテルアセテートをプロピレングリコールモノメチルエーテルアセテートに替えた以外は、実施例１と同様にして得た赤色着色樹脂組成物。
（比較例２）
プロピレングリコールモノエチルエーテルアセテートをジエチレングリコールモノブチルエーテルアセテートに替えた以外は、実施例１と同様にして得た赤色着色樹脂組成物。
（比較例３）
プロピレングリコールモノエチルエーテルアセテートをジエチレングリコールモノエチルエーテルアセテートに替えた以外は、実施例１と同様にして得た赤色着色樹脂組成物。
【００３８】
（実施例４）
プロピレングリコールモノエチルエーテルアセテートをプロピレングリコールモノメチルエーテルアセテートと酢酸イソアミルの混合物（混合の割合は重量比で８：２）に替えた以外は、実施例１と同様にして得た赤色着色樹脂組成物。
（実施例５）
プロピレングリコールモノエチルエーテルアセテートをプロピレングリコールモノメチルエーテルアセテートと酢酸イソアミルの混合物（混合の割合は重量比で７：３）に替えた以外は、実施例１と同様にして得た赤色着色樹脂組成物。
【００３９】
（実施例６）
プロピレングリコールモノエチルエーテルアセテートをプロピレングリコールモノメチルエーテルアセテートと酢酸イソアミルの混合物（混合の割合は重量比で５：５）に替えた以外は、実施例１と同様にして得た赤色着色樹脂組成物。
（実施例７）
プロピレングリコールモノエチルエーテルアセテートをプロピレングリコールモノメチルエーテルアセテートと酢酸イソアミルの混合物（混合の割合は重量比で２５：７５）に替えた以外は、実施例１と同様にして得た赤色着色樹脂組成物。
【００４０】
（実施例８）
実施例１で得られた赤色着色樹脂組成物に、赤色顔料Ｃ．Ｉ．Ｐｉｇｍｅｎｔ  Ｒｅｄ  ２５４顔料（チバスペシャルティケミカルズ社製「イルガフォーアレッドＢ−ＣＦ」）を赤色顔料Ｃ．Ｉ．Ｐｉｇｍｅｎｔ  Ｒｅｄ  １７７顔料（チバスペシャルティケミカルズ社製「Ｃｈｒｏｍｏｐｈｔａｌ  Ｒｅｄ  Ａ２Ｂ」）に替えた以外は、実施例１と同様にして得た赤色着色樹脂組成物を混合して得た混合赤色着色樹脂組成物。
（実施例９）
比較例１で得られた赤色着色樹脂組成物に、赤色顔料Ｃ．Ｉ．Ｐｉｇｍｅｎｔ  Ｒｅｄ  ２５４顔料（チバスペシャルティケミカルズ社製「イルガフォーアレッドＢ−ＣＦ」）を赤色顔料Ｃ．Ｉ．Ｐｉｇｍｅｎｔ  Ｒｅｄ  １７７顔料（チバスペシャルティケミカルズ社製「Ｃｈｒｏｍｏｐｈｔａｌ  Ｒｅｄ  Ａ２Ｂ」）に替えた以外は、実施例３と同様にして得た赤色着色樹脂組成物を混合して得た混合赤色着色樹脂組成物。
【００４１】
実施例１〜７、比較例１で得られた赤色着色樹脂組成物を、透明基板上に膜厚０．４μｍになるようにスピンコートし、６０℃で５分乾燥した後、１５０℃で３０分加熱、さらに１５０℃〜２６０℃で９０分昇温加熱し、カラーフィルタを作製した。
【００４２】
作製したカラーフィルタを、光学顕微鏡で観察し、結晶性異物の有無を確認した。
【００４３】
表２に、実施例および比較例の赤色着色樹脂組成物を使用し、上述した手法にて作製したカラーフィルタの結晶性異物の有無を示す。                                          
（１）５００倍の顕微鏡で観察した場合、１３０μｍ×８５μｍの視野で観察される直径０．５μｍ〜２０μｍの結晶性異物の表面被覆率
◎：１０％以下
○：１０〜２５％
△：２５〜５０％
×：８０％以上
【００４４】
【表２】
2012137535.tif 000003
【００４５】
実施例１〜9、比較例を比べると、本発明によって得られる赤色着色樹脂組成物を使用して作製したカラーフィルタは、加熱後の結晶性異物の発生を抑制することが可能であることがわかる。